(57)【要約】      （修正有）【課題】接触もしくは混合により硬化する二液型硬化性組成物を用いる、意匠部の外観品質が良好な画像表示装置の製造方法、および画像表示装置を提供する。【解決手段】透光性保護カバーボードおよび画像表示モジュールの間に、互いに接触もしくは混合することで反応・硬化する硬化性組成物（Ｉ）および硬化性組成物（ＩＩ）を配し、前記透光性保護カバーボードと画像表示装置を貼りあわせて硬化性組成物（Ｉ）および（ＩＩ）を硬化させる画像表示装置の製造方法であって、硬化性組成物（Ｉ）が、重合性の炭素―炭素二重結合を１個以上有する化合物（Ａ）、有機過酸化物（Ｂ）、酸性基含有化合物（Ｃ）を含有し、硬化性組成物（ＩＩ）が、前記化合物（Ａ）、第４周期遷移金属元素化合物（Ｄ）、アリールボレート化合物（Ｅ）を含有する硬化性組成物であることを特徴とする画像表示装置の製造方法。【選択図】図６
2014202996.tif 000002
【特許請求の範囲】
【請求項１】
透光性保護カバーボードおよび画像表示モジュールの間に、互いに接触もしくは混合することで反応・硬化する硬化性組成物（Ｉ）および硬化性組成物（ＩＩ）を配し、前記透光性保護カバーボードと画像表示装置を貼りあわせて硬化性組成物（Ｉ）および（ＩＩ）を硬化させる画像表示装置の製造方法であって、
硬化性組成物（Ｉ）が、重合性の炭素―炭素二重結合を１個以上有する化合物（Ａ）、有機過酸化物（Ｂ）、酸性基含有化合物（Ｃ）を含有し、
硬化性組成物（ＩＩ）が、前記化合物（Ａ）、第４周期遷移金属元素化合物（Ｄ）、アリールボレート化合物（Ｅ）を含有する硬化性組成物であることを特徴とする画像表示装置の製造方法。
【請求項２】
硬化性組成物（Ｉ）および／または硬化性組成物（ＩＩ）の（Ａ）成分が、重合体もしくはオリゴマーであることを特徴とする、請求項１に記載の画像表示装置の製造方法。
【請求項３】
（Ａ）成分の重合体もしくはオリゴマーが、ビニル系重合体であることを特徴とする、請求項２に記載の画像表示装置の製造方法。
【請求項４】
（Ａ）成分のビニル系重合体がポリイソブチレン、水素添加ポリイソプレン、水素添加ポリブタジエン、並びに、（メタ）アクリル酸系モノマー、アクリロニトリル系モノマー、芳香族ビニル系モノマー、フッ素含有ビニル系モノマー及びケイ素含有ビニル系モノマーからなる群から選ばれるモノマーを主として重合して製造されるものである重合体から少なくとも一種選択されることを特徴とする、請求項３に記載の画像表示装置の製造方法。
【請求項５】
（Ａ）成分における重合性の炭素−炭素二重結合が、一般式（１）で表されることを特徴とする、請求項１〜４のいずれかに記載の画像表示装置の製造方法。
−Ｚ−Ｃ（＝Ｏ）−Ｃ（Ｒ１）＝ＣＨ２  （１）
（式中、Ｒ１は水素もしくは炭素数１〜２０からなる置換もしくは非置換の直鎖あるいは分枝構造を有する炭化水素基であり、炭化水素の結合の一部がエーテル結合、エステル結合、アミノ結合、アミド結合などで置換されていても構わない。Ｚはヘテロ原子、ＮＲ２（Ｒ２は、水素原子、または、置換あるいは非置換の炭素原子数１から２０の炭化水素基）から選択される基である。）
【請求項６】
（Ｂ）成分の添加量が、硬化性組成物（Ｉ）中の（Ａ）成分１００重量部に対して０．１重量部〜３重量部であることを特徴とする、請求項１〜５のいずれかに記載の画像表示装置の製造方法。
【請求項７】
（Ｂ）成分がハイドロパーオキサイドであることを特徴とする、請求項１〜６のいずれかに記載の画像表示装置の製造方法。
【請求項８】
（Ｃ）成分の添加量が、硬化性組成物（Ｉ）中の（Ａ）成分１００重量部に対して０．２〜２．０重量部であることを特徴とする、請求項１〜７のいずれかに記載の画像表示装置の製造方法。
【請求項９】
（Ｃ）成分の酸性基含有化合物が、酸性リン酸エステル構造を有することを特徴とする、請求項１〜８のいずれかに記載の画像表示装置の製造方法。
【請求項１０】
（Ｄ）成分の添加量が、硬化性組成物（ＩＩ）中の（Ａ）成分１００重量部に対して０．０２重量部〜０．５重量部であることを特徴とする、請求項１〜９のいずれかに記載の画像表示装置の製造方法。
【請求項１１】
（Ｄ）成分が、バナジウム、チタン、クロム、マンガン、鉄、コバルト、ニッケル、銅の有機酸塩または金属キレート化合物から少なくとも一種選択されることを特徴とする、請求項１〜１０のいずれかに記載の画像表示装置の製造方法。
【請求項１２】
（Ｅ）成分の添加量が、硬化性組成物（ＩＩ）中の（Ａ）成分１００重量部に対して１〜４重量部であることを特徴とする、請求項１〜１１のいずれかに記載の画像表示装置の製造方法。
【請求項１３】
（Ｅ）成分が、下記一般式（２）で表されることを特徴とする、請求項１〜１２のいずれかに記載の画像表示装置の製造方法。
【化１】
2014202996.tif 000011
（式中、Ｒ３、Ｒ４、Ｒ５は同一または異なる、置換または非置換のアリール基、アラルキル基、アルケニル基、アルキル基であり、Ｒ３、Ｒ４、Ｒ５が互いに結合し、環状構造を形成していても構わない。Ｒ６、Ｒ７は同一または異なる、置換または非置換のアリール基、アラルキル基、アルケニル基、アルキル基、ハロゲン、もしくはアルコキシ基であり、Ｒ６とＲ７が互いに結合し、環状構造を形成していても構わない。Ｍは１価の金属陽イオン、置換または非置換の第４級アンモニウムイオン、第４級ピリジニウムイオン、第４級キノリニウムイオン、もしくはホスフォニウムイオンである）
【請求項１４】
請求項１〜１３に記載の方法で製造された画像表示装置。
【請求項１５】
請求項１４に記載の画像表示装置を搭載した、電気・電子機器。
【発明の詳細な説明】
【技術分野】
【０００１】
２種類の硬化性組成物（Ｉ）および（ＩＩ）からなる二液型硬化性組成物を用いる画像表示装置の製造方法、画像表示装置、および画像表示装置を搭載した電気・電子機器に関する。
【背景技術】
【０００２】
携帯電話、スマートフォン、タブレットに代表される画像表示に用いられる液晶モジュールや有機ＥＬモジュールなどは、これらモジュールの最前面に透明の保護カバーを配置し、モジュールと保護カバーの間に空気層を設けている。この構造により、これら画像表示装置が落下などにより物理的衝撃を受けても、モジュールに傷がつくなどの衝撃の影響を受けにくくなっている。
【０００３】
近年、これら画像表示装置の視認性改良と耐衝撃性付与の観点から、従来の空気層を光で硬化可能な硬化性樹脂組成物で充填する方法が用いられている。
【０００４】
しかし、表面保護カバー一体型のタッチセンサーパネルに代表される、携帯電話、タッチパネルへの意匠性付与を目的とした最表面の保護カバーのデザインの複雑化により、硬化のためのトリガーであるＵＶ光が透過しない領域が増加し、未反応となる部分ができるという不具合が生じている。不具合箇所の具体例としては、液晶ディスプレイ、有機ＥＬディスプレイ等の画像表示モジュールと、保護カバーまたはタッチパネルとの貼り合わせや、保護カバーとタッチパネルとの貼りあわせにおいて、保護カバー周縁に加飾目的で施される黒枠（ブラックマトリックス）、タッチパネルの電極、画像表示モジュールに接続されたフレキシブルプリント基板（ＦＰＣ）等、光を透過しない部位の下（暗部）が該当し、光硬化性組成物による画像表示モジュール貼り合わせにおいて、暗部に未反応の液状組成物が残留、漏出し画像表示モジュールの汚染を引き起こすという問題があった。
【０００５】
その対策として、例えば、ＵＶ硬化用の開始剤に加え、熱重合開始剤を添加することで、ＵＶ照射後、加熱雰囲気下で完全硬化させる方法が提案されている。ただし、本改善方法は暗部での硬化性が確保できるものの、画像表示モジュールや保護カバーの構成部材が加熱により変形することがあり、適応範囲が限定的であることと共に、熱硬化には長時間にわたる加熱が不可欠であり、生産性の点でも改善が必要となっている。
【０００６】
その他の対策として、ＵＶ硬化用の開始剤とレドックス型硬化開始剤を併用するものがある（特許文献１〜５）。レドックス型硬化開始剤には例えば有機過酸化物が用いられ、硬化反応促進剤として遷移金属化合物やアミン等の還元性重合促進剤が系中に添加されることで、常温下でも速やかに反応を開始し、暗部をレドックス硬化させる方法がある。通常は過酸化物を含む組成物成分と、硬化反応促進剤を含む組成物成分とを別々に用意し、硬化する直前に両者を混合の上、必要箇所に供給する方法がとられる。本方法の利点は、適当な有機過酸化物と硬化反応促進剤を組み合わせることで硬化時間を任意に調整できること、視認部と暗部とで均一な硬化が行えることであるが、レドックス硬化で得られる硬化物は、硬化反応促進剤として用いられる遷移金属化合物および／またはアミン化合物などに由来する強い着色や白化を呈することが多く、また高温下においてはさらに変色するなど、画像表示モジュールの貼り合わせのような外観に高い品質が求められる用途への使用が事実上不可能であるという問題があった。レドックス硬化を用いる視認性改良剤として、例えば特許文献５では、貼り合わせる直前に二成分を混合して基材に塗布し、貼り合わせる方法がとられ、着色を低減するために遷移金属化合物や還元剤の添加部数を減少させる、還元剤としてチオ尿素化合物をはじめとする有機硫黄化合物を用いるなどの手段を用いているが、前者の場合、反応活性が低下することにより硬化に要する時間が長くなるという問題があるため、暗部硬化に関して言えば生産の高速化という点で更なる改善の余地があった。後者の場合は、特に硬化性組成物をＬＣＤモジュールとタッチセンサーパネル、もしくはタッチセンサーパネルと透光性保護カバーボードとの貼り合わせに用いる際、有機硫黄化合物由来の誘導体がタッチセンサーパネルの透明導電膜として用いられている酸化インジウムスズ（ＩＴＯ）を侵し、タッチセンサーの動作不良を誘発するという問題があった。
【０００７】
一方、レドックス硬化を用いる接着剤として、過酸化物、酸性基含有モノマー、アリールボレート化合物に代表される有機ホウ素化合物を用いる歯科用ボンディング材が報告されている（特許文献６、７）。本技術によれば、硬化物の着色が少なく、また硬化性にも優れるが、視認性改良用途で用いられた例は報告されていなかった。
【先行技術文献】
【特許文献】
【０００８】
【特許文献１】特開平５−３２０２８４号公報
【特許文献２】特開２００９−１０８２７４号公報
【特許文献３】特開２００９−０７９２０４号公報
【特許文献４】特開２００６−２９９２５７号公報
【特許文献５】特開２０１２−２１９１８０号公報
【特許文献６】特開平９−２２７３２５号公報
【特許文献７】特開２００２−１８７９０７号公報
【発明の概要】
【発明が解決しようとする課題】
【０００９】
本発明は、二液の接触もしくは混合により硬化する画像表示モジュール／透光性保護カバーボード貼り合わせ用の硬化性組成物（Ｉ）および（ＩＩ）からなる二液型硬化性組成物を用いることによる、意匠部の外観品質が良好な画像表示装置の製造方法、および画像表示装置を提供することを目的とする。
【課題を解決するための手段】
【００１０】
上記問題を解決するために、鋭意検討を行った結果、本発明を完成させるに至った。すなわち本発明は、
透光性保護カバーボードおよび画像表示モジュールの間に、互いに接触もしくは混合することで反応・硬化する硬化性組成物（Ｉ）および硬化性組成物（ＩＩ）を配し、前記透光性保護カバーボードと画像表示装置を貼りあわせて硬化性組成物（Ｉ）および（ＩＩ）を硬化させる画像表示装置の製造方法であって、
硬化性組成物（Ｉ）が、重合性の炭素―炭素二重結合を１個以上有する化合物（Ａ）、有機過酸化物（Ｂ）、酸性基含有化合物（Ｃ）を含有し、
硬化性組成物（ＩＩ）が、前記化合物（Ａ）、第４周期遷移金属元素化合物（Ｄ）、アリールボレート化合物（Ｅ）を含有する硬化性組成物であることを特徴とする画像表示装置の製造方法に関する。
【００１１】
硬化性組成物（Ｉ）および／または硬化性組成物（ＩＩ）の（Ａ）成分が、重合体もしくはオリゴマーであることが好ましい。
【００１２】
（Ａ）成分の重合体もしくはオリゴマーが、ビニル系重合体であることが好ましい。
【００１３】
（Ａ）成分のビニル系重合体がポリイソブチレン、水素添加ポリイソプレン、水素添加ポリブタジエン、並びに、（メタ）アクリル酸系モノマー、アクリロニトリル系モノマー、芳香族ビニル系モノマー、フッ素含有ビニル系モノマー及びケイ素含有ビニル系モノマーからなる群から選ばれるモノマーを主として重合して製造されるものである重合体から少なくとも一種選択されることが好ましい。
【００１４】
（Ａ）成分における重合性の炭素−炭素二重結合が、一般式（１）で表されることが好ましい。
−Ｚ−Ｃ（＝Ｏ）−Ｃ（Ｒ１）＝ＣＨ２  （１）
（式中、Ｒ１は水素もしくは炭素数１〜２０からなる置換もしくは非置換の直鎖あるいは分枝構造を有する炭化水素基であり、炭化水素の結合の一部がエーテル結合、エステル結合、アミノ結合、アミド結合などで置換されていても構わない。Ｚはヘテロ原子、ＮＲ２（Ｒ２は、水素原子、または、置換あるいは非置換の炭素原子数１から２０の炭化水素基）から選択される基である。）
【００１５】
（Ｂ）成分の添加量が、硬化性組成物（Ｉ）中の（Ａ）成分１００重量部に対して０．１重量部〜３重量部であることが好ましい。
【００１６】
（Ｂ）成分がハイドロパーオキサイドであることが好ましい。
【００１７】
（Ｃ）成分の添加量が、硬化性組成物（Ｉ）中の（Ａ）成分１００重量部に対して０．２〜２．０重量部であることが好ましい。
【００１８】
（Ｃ）成分の酸性基含有化合物が、酸性リン酸エステル構造を有することが好ましい。
【００１９】
（Ｄ）成分の添加量が、硬化性組成物（ＩＩ）中の（Ａ）成分１００重量部に対して０．０２重量部〜０．５重量部であることが好ましい。
【００２０】
（Ｄ）成分が、バナジウム、チタン、クロム、マンガン、鉄、コバルト、ニッケル、銅の有機酸塩または金属キレート化合物から少なくとも一種選択されることが好ましい。
【００２１】
（Ｅ）成分の添加量が、硬化性組成物（ＩＩ）中の（Ａ）成分１００重量部に対して１〜４重量部であることが好ましい
（Ｅ）成分が、下記一般式（２）で表されることが好ましい。
【００２２】
【化１】
2014202996.tif 000003
【００２３】
（式中、Ｒ３、Ｒ４、Ｒ５は同一または異なる、置換または非置換のアリール基、アラルキル基、アルケニル基、アルキル基であり、Ｒ３、Ｒ４、Ｒ５が互いに結合し、環状構造を形成していても構わない。Ｒ６、Ｒ７は同一または異なる、置換または非置換のアリール基、アラルキル基、アルケニル基、アルキル基、ハロゲン、もしくはアルコキシ基であり、Ｒ６とＲ７が互いに結合し、環状構造を形成していても構わない。Ｍは１価の金属陽イオン、置換または非置換の第４級アンモニウムイオン、第４級ピリジニウムイオン、第４級キノリニウムイオン、もしくはホスフォニウムイオンである）
上記方法で製造された画像表示装置に関する。
【００２４】
上記に記載の画像表示装置を搭載した、電気・電子機器に関する。
【発明の効果】
【００２５】
本発明によれば、接触もしくは混合により過酸化物の分解を起こし重合を開始する、２液接触硬化性組成物の組み合わせにおいて、反応のトリガーとして酸によるアリールボレートの分解反応を用いることで、光などを照射することなく視認部・暗部ともに短時間で硬化できる。さらに硬化物は透明であり、さらにはタッチセンサーパネル表面の透明導電膜の腐食が起こりにくい。本方法により、視認性と耐衝撃性が改良され、また信頼性の高い画像表示装置の提供が可能となる。
【図面の簡単な説明】
【００２６】
【図１】透光性保護カバーボードに硬化性組成物（Ｉ）と硬化性組成物（ＩＩ）の混合物を塗布し、液晶モジュールに貼り合わせを行うことを示す図である。
【図２】透光性保護カバーボードと液晶モジュールを貼りあわせた直後の図である。
【図３】図２から続き、透光性保護カバーボードと液晶モジュールを貼りあわせ、硬化性組成物（Ｉ）と硬化性組成物（ＩＩ）の混合物が濡れ広がって、ブラックマトリックスの下の暗部に相当する部分まで達した時点の図である。
【図４】図３から続き、透光性保護カバーボードと液晶モジュールを貼りあわせ、硬化性組成物（Ｉ）と硬化性組成物（ＩＩ）の混合物がレドックス反応を起こし硬化したときの図である。
【図５】二液混合における反応性と着色を評価するため、ソーダガラスに硬化性組成物（Ｉ）と硬化性組成物（ＩＩ）の混合物を塗布し、もうひとつのソーダガラスとで貼り合わせおよび硬化を行うときの図である。
【図６】酸化インジウムスズ（ＩＴＯ）への影響を評価するため、ソーダガラスに硬化性組成物（Ｉ）と硬化性組成物（ＩＩ）の混合物を塗布し、ＩＴＯを蒸着したガラスの蒸着面とで貼り合わせおよび硬化を行うときの図である。
【図７】図６で硬化させた、貼り合わせサンプルのＩＴＯ抵抗値を、回路計を用いて評価するときの図である。
【発明を実施するための形態】
【００２７】
本発明は、透光性保護カバーボードおよび画像表示モジュールの間に、互いに接触もしくは混合することで反応・硬化する硬化性組成物（Ｉ）および硬化性組成物（ＩＩ）を配し、前記透光性保護カバーボードと画像表示装置を貼りあわせて硬化性組成物（Ｉ）および（ＩＩ）を硬化させる画像表示装置の製造方法であって、
硬化性組成物（Ｉ）が、重合性の炭素―炭素二重結合を１個以上有する化合物（Ａ）、有機過酸化物（Ｂ）、酸性基含有化合物（Ｃ）を含有し、
硬化性組成物（ＩＩ）が、前記化合物（Ａ）、第４周期遷移金属元素化合物（Ｄ）、アリールボレート化合物（Ｅ）を含有する硬化性組成物であることを特徴とする画像表示装置の製造方法に関する。
【００２８】
以下、本発明について詳しく説明する。
【００２９】
＜化合物（Ａ）＞
本発明の硬化性組成物には、重合性の炭素―炭素二重結合を１個以上有する化合物（Ａ）を含有する。（Ａ）成分としては、低分子量化合物、オリゴマー、重合体の何れを含んでいても構わないが、重合体もしくはオリゴマーを含むことが好ましく、中でもビニル系重合体を含むことがより好ましい。ここで述べるオリゴマーとは、有機化合物の繰り返し単位を伴う構造で、２〜１００の繰り返し単位からなる化合物を指し、重合体とは、重合体主鎖に化合物の繰り返し単位を伴う構造で、１００以上の繰り返し単位からなる化合物を指す。重合体の主鎖は特に限定されないが、ビニル系重合体が好ましい。前記のビニル系重合体以外の重合体としては、例えばポリカーボネート、ポリエステル、ポリアミド、ポリオキシアルキレン、ポリシロキサンなどが挙げられる。
【００３０】
上記ビニル系重合体としては、炭化水素系重合体である、ポリイソブチレン、水素添加ポリイソプレン、水素添加ポリブタジエン、並びに、（メタ）アクリル系モノマー、アクリロニトリル系モノマー、芳香族ビニル系モノマー、フッ素含有ビニル系モノマー及びケイ素含有ビニル系モノマーからなる群から選ばれるモノマーを主として重合して製造される重合体が好ましい。ここで「主として」とは、ビニル系重合体を構成するモノマー単位のうち、５０モル％以上が上記モノマーであることを意味し、好ましくは７０モル％以上である。さらに、ビニル系重合体としては、ポリイソブチレン、（メタ）アクリル系モノマーを主として重合して製造された（メタ）アクリル系重合体が好ましく、（メタ）アクリル系重合体がより好ましい。（メタ）アクリル系重合体としては、アクリル系重合体が好ましく、アクリル酸エステル系モノマーを主として重合して製造されるアクリル酸エステル系重合体がより好ましい。
【００３１】
（メタ）アクリル系モノマーとしては、（メタ）アクリル酸；（メタ）アクリル酸メチル、（メタ）アクリル酸エチル、（メタ）アクリル酸ｎ−プロピル、（メタ）アクリル酸イソプロピル、（メタ）アクリル酸ｎ−ブチル、（メタ）アクリル酸イソブチル、（メタ）アクリル酸ｔｅｒｔ−ブチル、（メタ）アクリル酸ｎ−ペンチル、（メタ）アクリル酸ｎ−ヘキシル、（メタ）アクリル酸シクロヘキシル、（メタ）アクリル酸ｎ−ヘプチル、（メタ）アクリル酸ｎ−オクチル、（メタ）アクリル酸２−エチルヘキシル、（メタ）アクリル酸ノニル、（メタ）アクリル酸デシル、（メタ）アクリル酸ドデシル、（メタ）アクリル酸フェニル、（メタ）アクリル酸トルイル、（メタ）アクリル酸ベンジル、（メタ）アクリル酸−２−メトキシエチル、（メタ）アクリル酸３−メトキシブチル、（メタ）アクリル酸２−ヒドロキシエチル、（メタ）アクリル酸２−ヒドロキシプロピル、（メタ）アクリル酸ステアリル、（メタ）アクリル酸イソステアリル、（メタ）アクリル酸グリシジル、（メタ）アクリル酸２−アミノエチル、γ−（メタクリロイルオキシ）プロピルトリメトキシシラン、（メタ）アクリル酸のエチレンオキサイド付加物、（メタ）アクリル酸トリフルオロメチルメチル、（メタ）アクリル酸２−トリフルオロメチルエチル、（メタ）アクリル酸２−パーフルオロエチルエチル、（メタ）アクリル酸２−パーフルオロエチル−２−パーフルオロブチルエチル、（メタ）アクリル酸２−パーフルオロエチル、（メタ）アクリル酸パーフルオロメチル、（メタ）アクリル酸ジパーフルオロメチルメチル、（メタ）アクリル酸２−パーフルオロメチル−２−パーフルオロエチルエチル、（メタ）アクリル酸２−パーフルオロヘキシルエチル、（メタ）アクリル酸２−パーフルオロデシルエチル、（メタ）アクリル酸２−パーフルオロヘキサデシルエチルなどの（メタ）アクリル酸エステル系モノマー；などが挙げられる。
【００３２】
アクリロニトリル系モノマーとしては、アクリロニトリル、メタクリロニトリルなどが挙げられる。
【００３３】
芳香族ビニル系モノマーとしては、スチレン、ビニルトルエン、α−メチルスチレン、クロルスチレン、スチレンスルホン酸およびその塩などが挙げられる。
【００３４】
フッ素含有ビニル系モノマーとしては、パーフルオロエチレン、パーフルオロプロピレン、フッ化ビニリデンなどが挙げられる。
【００３５】
ケイ素含有ビニル系モノマーとしては、ビニルトリメトキシシラン、ビニルトリエトキシシランなどが挙げられる。
【００３６】
その他のビニル系重合体を構成するモノマーとしては、無水マレイン酸、マレイン酸、マレイン酸のモノアルキルエステルおよびジアルキルエステル；フマル酸、フマル酸のモノアルキルエステルおよびジアルキルエステル；マレイミド、メチルマレイミド、エチルマレイミド、プロピルマレイミド、ブチルマレイミド、ヘキシルマレイミド、オクチルマレイミド、ドデシルマレイミド、ステアリルマレイミド、フェニルマレイミド、シクロヘキシルマレイミドなどのマレイミド系モノマー；アクリルアミド、メタクリルアミドなどのアミド基含有ビニル系モノマー；酢酸ビニル、プロピオン酸ビニル、ピバリン酸ビニル、安息香酸ビニル、桂皮酸ビニルなどのビニルエステル類；エチレン、プロピレンなどのアルケン類；ブタジエン、イソプレンなどの共役ジエン類；塩化ビニル、塩化ビニリデン、塩化アリル、アリルアルコールなどがあげられる。
【００３７】
（Ａ）成分がオリゴマーもしくは重合体の場合、分子量分布（ゲルパーミエーションクロマトグラフィー（ＧＰＣ）で測定した重量平均分子量（Ｍｗ）と数平均分子量（Ｍｎ）の比）には、特に限定はないが、好ましくは１．８未満、より好ましくは１．７以下、さらに好ましくは１．６以下、特に好ましくは１．５以下、特別に好ましくは１．４以下、最も好ましくは１．３以下である。
【００３８】
なお、本発明におけるＧＰＣ測定の際には、通常は、クロロホルムまたはテトラヒドロフランを移動相として、ポリスチレンゲルカラムを使用し、分子量の値はポリスチレン換算値で求めている。
【００３９】
（Ａ）成分がオリゴマーもしくは重合体の場合、数平均分子量の下限は、好ましくは５００、より好ましくは３，０００であり、上限は、好ましくは１００，０００、より好ましくは４０，０００である。分子量が５００未満であると、ビニル系重合体の本来の特性が発現されにくくなる傾向があり、１００，０００をこえると、ハンドリングが困難になりやすい傾向がある。
【００４０】
化合物（Ａ）は、重合性の炭素−炭素二重結合を１個以上有する化合物であるが、一般式（１）で表される置換基を１個以上有することが反応性の点で好ましい。
−Ｚ−Ｃ（＝Ｏ）−Ｃ（Ｒ１）＝ＣＨ２  （１）
（式中、Ｒ１は水素もしくは炭素数１〜２０からなる置換もしくは非置換の直鎖あるいは分枝構造を有する炭化水素基であり、炭化水素の結合の一部がエーテル結合、エステル結合、アミノ結合、アミド結合などで置換されていても構わない。Ｚはヘテロ原子、ＮＲ２（Ｒ２は、水素原子、または、置換あるいは非置換の炭素原子数１から２０の炭化水素基）から選択される基である。）
さらに、（Ａ）成分がオリゴマーもしくは重合体の場合、上記置換基が、分子末端に有することが好ましく、末端のみに有することがより好ましい。
【００４１】
一般式（１）中のＲ１は水素もしくは炭素数１〜２０からなる置換もしくは非置換の直鎖あるいは分枝構造を有する炭化水素基であり、炭化水素の結合の一部がエーテル結合、エステル結合、アミノ結合、アミド結合などで置換されていても構わない。ここで言う置換された炭化水素基とは、炭化水素基上の水素原子、または炭素原子がヘテロ原子を有する基によって置換された基を言う。
【００４２】
Ｒ１としては、水素もしくは炭素数１〜２０からなる直鎖あるいは分枝構造を有する炭化水素基が好ましく、例えば、水素原子；メチル基、エチル基などのアルキル基；シクロヘキシル基などのシクロアルキル基；フェニル基などのアリール基；ベンジル基などのアラルキル基が挙げられる。これらの中では、水素原子またはメチル基が原料の入手性から好ましく、さらに重合反応性の高さから、水素原子がより好ましい。
【００４３】
一般式（１）中のＺは、特に限定されず、例えば、酸素原子；硫黄原子；−ＮＨ−、−ＮＣＨ３−などのアミノ基が挙げられる。これらの中では、導入の容易さから、酸素原子、−ＮＨ−基が好ましく、酸素原子がより好ましい。
【００４４】
一般式（１）で表わされる置換基の数は、特に限定されないが、（１）成分がオリゴマーもしくは重合体の場合、化合物（Ａ）同士が架橋するという点から、１分子あたり平均１個未満であると硬化性が低くなる傾向があるため、平均１個以上が好ましい。ただし、１分子あたり平均１個以上の一般式（１）で表わされる置換基を有する化合物（Ａ）に対して、硬化物の硬度、柔軟性を調整するために、１分子あたり平均１個未満の一般式（１）で表わされる置換基を有するオリゴマーもしくは重合体を添加してもよい。また、一般式（１）で表わされる置換基は分子の側鎖、および／または、末端のいずれに存在していてもかまわないが、架橋点間分子量を均一かつ大きく（好ましくは５００〜１０００００）にすることで良好なゴム弾性が得られるという観点から、分子の末端に存在することが好ましく、分子の末端のみに存在することがより好ましい。
【００４５】
低分子量化合物としては、重合性の炭素−炭素二重結合を有するものであればいずれでも構わないが、上記一般式（１）で表される置換基を１個以上有することが好ましく、上記（メタ）アクリル系モノマーである事がより好ましい。
【００４６】
＜（Ａ）成分の製造方法＞
（Ａ）成分の製造方法については特に限定はないが、ビニル系重合体である場合は一般に、アニオン重合あるいはラジカル重合によって製造される。中でもモノマーの汎用性あるいは制御の容易さからラジカル重合が好ましい。ラジカル重合の中でも、リビングラジカル重合あるいは連鎖移動剤を用いたラジカル重合によって製造されるのが好ましく、特に前者が好ましい。
【００４７】
（Ａ）成分の製造に用いられるラジカル重合法は、重合開始剤としてアゾ系化合物、過酸化物などを用いて、特定の官能基を有するモノマーとビニル系モノマーとを単に共重合させる「一般的なラジカル重合法」と、末端などの制御された位置に特定の官能基を導入することが可能な「制御ラジカル重合法」に分類することができる。
【００４８】
「一般的なラジカル重合法」は簡便な方法であるが、この方法では特定の官能基を有するモノマーは確率的にしか重合体中に導入されないので、官能化率の高い重合体を得ようとした場合には、このモノマーをかなり大量に使う必要があり、逆に少量の使用ではこの特定の官能基が導入されない重合体の割合が大きくなるという問題がある。また、フリーラジカル重合であるため、分子量分布が広く粘度の高い重合体しか得られないという問題もある。
【００４９】
「制御ラジカル重合法」は、さらに、特定の官能基を有する連鎖移動剤を用いて重合を行なうことにより末端に官能基を有するビニル系重合体が得られる「連鎖移動剤法」と、重合生長末端が停止反応などを起こさずに生長することによりほぼ設計どおりの分子量の重合体が得られる「リビングラジカル重合法」とに、分類することができる。
【００５０】
「連鎖移動剤法」は、官能化率の高い重合体を得ることが可能であるが、開始剤に対してかなり大量の特定の官能基を有する連鎖移動剤が必要であり、処理も含めて経済面で問題がある。また、前記の「一般的なラジカル重合法」と同様、フリーラジカル重合であるため分子量分布が広く、粘度の高い重合体しか得られないという問題もある。
【００５１】
これらの重合法とは異なり、「リビングラジカル重合法」は、重合速度が高く、ラジカル同士のカップリングなどによる停止反応が起こりやすいため制御が難しいとされるラジカル重合でありながら、停止反応が起こりにくく、分子量分布の狭い（Ｍｗ／Ｍｎが１．１〜１．５程度）重合体が得られるとともに、モノマーと開始剤の仕込み比によって分子量を自由にコントロールすることができる。
【００５２】
したがって、「リビングラジカル重合法」は、分子量分布が狭く、粘度が低い重合体を得ることができる上に、特定の官能基を有するモノマーを重合体のほぼ任意の位置に導入することができるため、前記特定の官能基を有するビニル系重合体の製造方法としてはより好ましいものである。
【００５３】
なお、リビング重合とは、狭義においては、末端が常に活性を持ち続けて分子鎖が生長していく重合のことをいうが、一般には、末端が不活性化されたものと活性化されたものが平衡状態にありながら生長していく擬リビング重合も含まれる。本発明における定義も後者である。
【００５４】
「リビングラジカル重合法」は、近年様々なグループで積極的に研究がなされている。
【００５５】
その例としては、例えばジャーナル・オブ・ジ・アメリカン・ケミカル・ソサイエティー（Ｊ．Ａｍ．Ｃｈｅｍ．Ｓｏｃ．）、１９９４年、１１６巻、７９４３頁に示されるようなコバルトポルフィリン錯体を用いるもの、マクロモレキュルズ（Ｍａｃｒｏｍｏｌｅｃｕｌｅｓ）、１９９４年、２７巻、７２２８頁に示されるようなニトロキシド化合物などのラジカル捕捉剤を用いるもの、有機ハロゲン化物などを開始剤とし遷移金属錯体を触媒とする「原子移動ラジカル重合」（Ａｔｏｍ  Ｔｒａｎｓｆｅｒ  Ｒａｄｉｃａｌ  Ｐｏｌｙｍｅｒｉｚａｔｉｏｎ：ＡＴＲＰ）などがあげられる。
【００５６】
「リビングラジカル重合法」の中でも、有機ハロゲン化物あるいはハロゲン化スルホニル化合物などを開始剤、遷移金属錯体を触媒としてビニル系モノマーを重合する「原子移動ラジカル重合法」は、前記の「リビングラジカル重合法」の特徴に加えて、官能基変換反応に比較的有利なハロゲンなどを末端に有し、開始剤や触媒の設計の自由度が大きいことから、特定の官能基を有するビニル系重合体の製造方法としては、さらに好ましい。
【００５７】
前記原子移動ラジカル重合法としては、例えばＭａｔｙｊａｓｚｅｗｓｋｉら、ジャーナル・オブ・ジ・アメリカン・ケミカル・ソサイエティー（Ｊ．Ａｍ．Ｃｈｅｍ．Ｓｏｃ．）１９９５年、１１７巻、５６１４頁、マクロモレキュルズ（Ｍａｃｒｏｍｏｌｅｃｕｌｅｓ）１９９５年、２８巻、７９０１頁、サイエンス（Ｓｃｉｅｎｃｅ）１９９６年、２７２巻、８６６頁、ＷＯ９６／３０４２１号パンフレット，ＷＯ９７／１８２４７号パンフレットあるいはＳａｗａｍｏｔｏら、マクロモレキュルズ（Ｍａｃｒｏｍｏｌｅｃｕｌｅｓ）１９９５年、２８巻、１７２１頁などに記載の方法があげられる。
【００５８】
本発明において、これらのうちのどの方法を使用するかには特に制約はないが、基本的には制御ラジカル重合法が利用され、さらに制御の容易さなどからリビングラジカル重合法が好ましく、特に原子移動ラジカル重合法が好ましい。
【００５９】
（官能基の導入）
（Ａ）成分を得るために、一般式（１）のような重合性の炭素−炭素二重結合を重合体へ導入する方法としては、公知の方法を利用することができる。例えば、特開２００４−２０３９３２号公報段落［００８０］〜［００９１］記載の方法が挙げられる。これらの方法以外としては、水酸基末端を有する（メタ）アクリル系重合体にイソシアネート基および（１）式のような重合性の炭素−炭素二重結合を有するモノマーを反応させる方法があり、例えば２−（メタ）アクリロイルオキシエチルイソシアネートなどを用いる方法が挙げられる。
【００６０】
本発明の硬化性組成物（Ｉ）および（ＩＩ）には、（Ａ）成分として、塗工性向上（低粘度化）、シール層の機械特性向上等を目的に、各種の重合性の炭素―炭素二重結合を１個以上有する低分子量化合物を添加することができる。ここで示す低分子量化合物としては、ラジカル反応性のビニルモノマーが好ましく、ラジカル反応性の点で（メタ）アクリル系モノマーが好ましい。（メタ）アクリル系モノマーは、（メタ）アクリロイル基を有するモノマーであれば特に限定されず、また単官能、多官能どちらでも良い。例を挙げるとすれば、（メタ）アクリル酸エステルモノマー、（メタ）アクリロニトリル、（メタ）アクリル酸などがある。
【００６１】
上記低分子量化合物を添加する場合、上記低分子量化合物で示される化合物の合計量は、特に制限されないが、上記低分子量化合物を含む硬化性組成物（Ｉ）または硬化性組成物（ＩＩ）中の（Ａ）成分全体の重量に対し１０重量％から４０重量％が好ましく、１５重量％から３５重量％がより好ましい。上記低分子量化合物が、硬化性組成物（Ｉ）および硬化性組成物（ＩＩ）の両方に含まれる場合にも、硬化性組成物（Ｉ）と硬化性組成物（ＩＩ）のそれぞれの組成物において上記添加量の範囲となることが好ましい。（Ａ）成分全体の重量に対し、上記低分子量化合物の合計量が１０重量％を下回ると、組成物の粘度が高く作業性が悪くなる可能性があり、また、４０重量％を上回ると重合体本来の特性が悪化する可能性がある。
【００６２】
＜（Ｂ）成分＞
本発明の硬化性組成物（Ｉ）に含有する有機過酸化物（Ｂ）は、二液接触によるレドックス反応におけるラジカル重合開始剤として添加されるものである。
【００６３】
有機過酸化物（Ｂ）としては、例えば、ハイドロパーオキサイド、ジアルキルパーオキサイド、パーオキシカーボネート、パーオキシカルボン酸、およびそのエステル、ジアシルパーオキサイドなどが挙げられる。これらの中でも、硬化性組成物の貯蔵安定性および安全性の点でハイドロパーオキサイドであることが好ましい。ハイドロパーオキサイドとしては、クメンハイドロパーオキサイド、ｔ−ブチルハイドロパーオキサイドが挙げられる。これら過酸化物がトルエン、キシレン、水などの溶剤を含んでいても構わない。
【００６４】
有機過酸化物（Ｂ）の添加量は、硬化性組成物（Ｉ）中の（Ａ）成分１００重量部に対して０．１重量部〜３重量部であることが好ましく、０．２重量部〜２重量部であることがより好ましい。０．２重量部より少ないと、二液接触時の硬化にかかる時間が長く、３重量部より多くても添加部数に対する硬化速度上昇が見られず、硬化性組成物の貯蔵安定性が悪化する。
【００６５】
＜（Ｃ）成分＞
本発明の硬化性組成物（Ｉ）に含有する酸性基含有化合物は、二液接触もしくは混合時における、硬化性組成物（ＩＩ）に含まれるアリールボレート化合物（Ｅ）の分解剤として作用し、第３級ボランを生成する。第３級ボランは過酸化物（Ｂ）と反応しラジカルを生じ、炭素−炭素二重結合を有する化合物に対して重合開始剤として作用する。
【００６６】
ここで言う酸性基とは、例えばフェノキシ基（−Ｃ６Ｈ４−ＯＨ）、カルボキシル基｛−Ｃ（＝Ｏ）−ＯＨ｝、スルホ基｛−Ｓ（＝Ｏ）２−ＯＨ｝、ホスフォノ基｛−Ｐ（＝Ｏ）−（ＯＨ）２｝、ホスフォノキシ基｛−Ｏ−Ｐ（＝Ｏ）−（ＯＨ）２｝、ホスフォノキシ基のモノエステル化体｛−Ｏ−Ｐ（＝Ｏ）（−ＯＲ）−ＯＨ｝、ホスフィニコ基｛＞Ｐ（＝Ｏ）−ＯＨ｝などが挙げられるが、ホスフォノキシ基および／またはそのモノエステル化体である酸性リン酸エステル構造を有することが、（Ｅ）成分分解活性の点で好ましい。これらの構造を有する化合物としては、リン酸モノメチル、リン酸モノエチル、リン酸モノｎ−プロピル、リン酸モノイソプロピル、リン酸モノｎ−ブチル、リン酸モノ（２−エチルヘキシル）、リン酸モノラウリル、リン酸ジメチル、リン酸ジエチル、リン酸ジｎ−プロピル、リン酸ジイソプロピル、リン酸ジｎ−ブチル、リン酸ビス（２−エチルヘキシル）、リン酸ジラウリルなどが挙げられる。
【００６７】
（Ｃ）成分の添加量は、硬化性組成物（Ｉ）中の（Ａ）成分１００重量部に対して０．２〜２．０重量部であることが好ましく、０．３〜１．５重量部であることがより好ましい。（Ｃ）成分の添加量が０．２重量部を下回ると、二液接触による硬化に要する時間が長くなり、２．０重量部を超えると、貼り合わせ基材としてタッチセンサーパネルを貼り合わせた場合に金属酸化物透明導電膜を変質させ、抵抗値を上昇させる場合がある。
【００６８】
また本発明においては、酸性基を含み重合性の炭素―炭素二重結合を有する化合物を用いることもできる。酸性基を含み重合性の炭素―炭素二重結合を有する化合物を用いることで、硬化後に酸性基含有化合物が硬化物に固定化され、高温下における酸性基含有化合物の流出を抑えることができる。酸性基を含み重合性の炭素―炭素二重結合を有する化合物としては、例えば２−（メタ）アクリロイルオキシエチルコハク酸、２−（メタ）アクリロイルオキシエチルヘキサヒドロフタル酸、２−（メタ）アクリロイルオキシエチルアシッドホスフェートなどが挙げられる。
【００６９】
酸性基を含み重合性の炭素−炭素二重結合を有する化合物の添加量は、硬化性組成物（Ｉ）中の（Ａ）成分１００重量部に対して０．２〜２．０重量部であることが好ましく、０．３〜１．５重量部であることが好ましい。酸性基を含み重合性の炭素−炭素二重結合を有する化合物の添加量が０．２重量部を下回ると、二液接触による硬化に要する時間が長くなり、２．０重量部を超えると、貼り合わせ基材としてタッチセンサーパネルを貼り合わせた場合に金属酸化物透明導電膜を変質させ、抵抗値を上昇させる場合がある。
【００７０】
＜（Ｄ）成分＞
本発明の硬化性組成物（ＩＩ）に含有する第４周期遷移金属元素化合物（Ｄ）は、二液接触もしくは混合時における、硬化性組成物（Ｉ）に含まれる過酸化物（Ｂ）の分解促進剤として添加されるものである。
【００７１】
第４周期遷移金属元素化合物（Ｄ）としては、バナジウム、チタン、クロム、マンガン、鉄、コバルト、ニッケル、銅の有機酸塩または金属キレート化合物から少なくとも一種選択されることが、硬化性組成物（ＩＩ）中における（Ａ）成分との相溶性の点で好ましく、中でも遷移金属種がバナジウム、コバルト、銅のいずれかであることが反応性の点でより好ましく、バナジウムであることが反応性の点でさらに好ましい。
【００７２】
バナジウムの有機酸塩としては、バナジウム（ＩＩＩ）アセテート、バナジウム（ＩＩＩ）オクタネート、バナジウム（ＩＩＩ）ナフテネート、バナジウム（ＩＩＩ）ステアレート、バナジル（ＩＶ）アセテート、バナジル（ＩＶ）オクタネート、バナジル（ＩＶ）ナフテネート、バナジル（ＩＶ）ステアレートなどが挙げられる。バナジウムの金属キレート化合物としては、バナジウム（ＩＩＩ）アセチルアセトネート、バナジウム（ＩＩＩ）ベンゾイルアセトネート、バナジル（ＩＶ）アセチルアセトネート、バナジル（ＩＶ）ベンゾイルアセトネート、バナジル（ＩＶ）ポルフィリンなどが挙げられる。これらの中でもバナジウム（ＩＩＩ）アセチルアセトネートおよびバナジル（ＩＶ）アセチルアセトネートが入手性、取扱の容易さの点で好ましく、バナジル（ＩＶ）アセチルアセトネートが着色の少なさの点でより好ましい。
【００７３】
第４周期遷移金属元素化合物（Ｄ）の添加量は、硬化性組成物（ＩＩ）中の（Ａ）成分１００重量部に対して０．０２重量部〜０．５重量部であることが好ましく、０．０３重量部〜０．１重量部であることがより好ましい。０．０２重量部より少ないと、二液接触もしくは混合時の硬化にかかる時間が長く、０．５重量部より多いと硬化物の着色が濃くなり好ましくない。
【００７４】
＜（Ｅ）成分＞
本発明の硬化性組成物（ＩＩ）に含有するアリールボレート化合物（Ｅ）は、二液接触もしくは混合時における、硬化性組成物（Ｉ）に含まれる酸性基含有化合物（Ｃ）と反応して分解し、第３級ボランを生成する。第３級ボランは過酸化物（Ｂ）と反応しラジカルを生じ、炭素−炭素二重結合を有する化合物に対して重合開始剤として作用する。
【００７５】
本発明に用いるアリールボレート化合物については、ホウ素に少なくとも一つのアリール基が共有結合していれば特に限定は無いが、下記一般式（２）で示されるホウ素化合物を使用することが貯蔵時の安定性と使用時の活性の点で好ましい。
【００７６】
【化１】
2014202996.tif 000004
【００７７】
（式中、Ｒ３、Ｒ４、Ｒ５は同一または異なる、置換または非置換のアリール基、アラルキル基、アルケニル基、アルキル基であり、Ｒ３、Ｒ４、Ｒ５が互いに結合し、環状構造を形成していても構わない。Ｒ６、Ｒ７は同一または異なる、置換または非置換のアリール基、アラルキル基、アルケニル基、アルキル基、ハロゲン、もしくはアルコキシ基であり、Ｒ６とＲ７が互いに結合し、環状構造を形成していても構わない。Ｍは１価の金属陽イオン、置換または非置換の第４級アンモニウムイオン、第４級ピリジニウムイオン、第４級キノリニウムイオン、もしくはホスフォニウムイオンである）
【００７８】
アリール基としては、フェニル基、トルイル基、キシリル基、メシチリル基、１−ナフチル基、２−ナフチル基などが挙げられる。アラルキル基としては、ベンジル基、フェネチル基などが挙げられる。アルケニル基としては、ビニル基、シンナミル基などが挙げられる。アルキル基としては、メチル基、エチル基、イソプロピル基、ｔ−ブチル基などが挙げられる。これらの中でも、Ｒ３、Ｒ４、Ｒ５のすべてがアリール基であることが、入手性および安定性の点で好ましく、その中でもフェニル基もしくはトルイル基であることが入手性の点でより好ましい。
【００７９】
（Ｅ）成分としては、例えばテトラフェニルボレート、テトラｐ−トルイルボレート、テトラ（１−ナフチル）ボレート、テトラキス（３，５−ビス（トリフルオロメチル））ボレートの、リチウム、ナトリウム、カリウム、ルビジウム、セシウムなどのアルカリ金属塩、銀、銅などの遷移金属塩、タリウム塩、テトラメチルアンモニウム、テトラエチルアンモニウム、テトラブチルアンモニウム、ラウリルトリメチルアンモニウムなどの第４級アンモニウム塩、ピリジニウム塩、キノリニウム塩、テトラフェニルホスフォニウム塩などが挙げられる。
【００８０】
（Ｅ）成分の添加量は、硬化性組成物（ＩＩ）中の（Ａ）成分１００重量部に対し、０．５〜５重量部であることが好ましく、１〜４重量部であることがより好ましい。（Ｅ）成分の添加量が０．５重量部を下回ると、反応活性が低く、硬化しない場合があり、５重量部を上回っても添加部数に比例した改善効果が見られないだけでなく、（Ｅ）成分が（Ａ）成分に相溶せず、硬化性組成物および硬化物の白濁の原因となる場合がある。
【００８１】
＜その他の添加剤＞
本発明の硬化性組成物（Ｉ）および（ＩＩ）には、本発明の効果を損なわない範囲で、光重合開始剤、ラジカル捕捉剤、可塑剤、シランカップリング剤、充填剤、改質剤、他の樹脂成分等のその他の成分を含有することができる。
【００８２】
光重合開始剤としては、例えば、アセトフェノン、プロピオフェノン、ベンゾフェノン、キサントール、フルオレイン、ベンズアルデヒド、アンスラキノン、トリフェニルアミン、カルバゾール、３−メチルアセトフェノン、４−メチルアセトフェノン、３−ペンチルアセトフェノン、２，２−ジエトキシアセトフェノン、４−メトキシアセトフェン、３−ブロモアセトフェノン、４−アリルアセトフェノン、ｐ−ジアセチルベンゼン、３−メトキシベンゾフェノン、４−メチルベンゾフェノン、４−クロロベンゾフェノン、４，４’−ジメトキシベンゾフェノン、４−クロロ−４’−ベンジルベンゾフェノン、３−クロロキサントン、３，９−ジクロロキサントン、３−クロロ−８−ノニルキサントン、ベンゾイル、ベンゾインメチルエーテル、ベンゾインブチルエーテル、ビス（４−ジメチルアミノフェニル）ケトン、ベンジルメトキシケタール、２−クロロチオキサントーン、２，２−ジメトキシ−１，２−ジフェニルエタン−１−オン、１−ヒドロキシ−シクロヘキシル−フェニル−ケトン、２−ヒドロキシ−２−メチル−１−フェニル−プロパン−１−オン、２−メチル−１−［４−（メチルチオ）フェニル］−２−モルフォリノプロパン−１−オン、２−ベンジル−２−ジメチルアミノ−１−（４−モルフォリノフェニル）−ブタノン−１などが挙げられる。これらの中でも、タック改善性があるという点で、フェニルケトン系化合物が好ましい。
【００８３】
また、ＵＶ照射時の深部硬化性に優れるアシルホスフィンオキサイド系光重合開始剤も配合することができる。アシルホスフィンオキサイド系重合開始剤としては、２，４，６−トリメチルベンゾイル−ジフェニル−ホスフィンオキサイド、ビス（２，４，６−トリメチルベンゾイル）−フェニルホスフィンオキサイド、ビス（２，６−ジメトキシベンゾイル）−２，４，４−トリメチル−ペンチルホスフィンオキサイド、ビス（２，６−ジメチルベンゾイル）−フェニルホスフィンオキサイド、ビス（２，４，６−トリメチルベンゾイル）−イソブチルホスフィンオキサイド、ビス（２，６−ジメトキシベンゾイル）−イソブチルホスフィンオキサイド、ビス（２，６−ジメトキシベンゾイル）−フェニルホスフィンオキサイドなどが挙げられ、好ましくは、２，４，６−トリメチルベンゾイル−ジフェニル−ホスフィンオキサイド、ビス（２，４，６−トリメチルベンゾイル）−フェニルホスフィンオキサイド、ビス（２，６−ジメトキシベンゾイル）−２，４，４−トリメチル−ペンチルホスフィンオキサイドである。上記の光ラジカル開始剤は、単独で用いてもよく２種以上を混合して用いても良い。
【００８４】
本発明の硬化性組成物では、上記アシルホスフィンオキサイドおよびフェニルケトン系化合物を併用することもできる。
【００８５】
光ラジカル開始剤の添加量は、硬化性組成物（Ｉ）中の（Ａ）成分１００重量部に対して０．０２５重量部〜２重量部であることが好ましく、０．０５重量部〜１重量部であることがより好ましい。光ラジカル開始剤の添加により、画像表示モジュールと透光性カバーボードを貼り合わせた際の、視認部への光照射による視認部の速硬化を行うことができる。
【００８６】
ラジカル捕捉剤としては、一般に、酸化防止剤、光安定剤と呼ばれるものなどを含む。酸化防止剤としては、特に限定されず、例えば、アスコルビン酸系、ヒンダードフェノール系、モノフェノール系、ビスフェノール系、ポリフェノール系の酸化防止剤があげられ、これらの中でも、ヒンダードフェノール系酸化防止剤が好ましい。同様に、チヌビン６２２ＬＤ，チヌビン１４４，ＣＨＩＭＡＳＳＯＲＢ９４４ＬＤ，ＣＨＩＭＡＳＳＯＲＢ１１９ＦＬ（以上、いずれもＢＡＳＦ株式会社製）；ＭＡＲＫ  ＬＡ−５７，ＭＡＲＫ  ＬＡ−６２，ＭＡＲＫ  ＬＡ−６７，ＭＡＲＫ  ＬＡ−６３，ＭＡＲＫ  ＬＡ−６８（以上、いずれもＡＤＥＫＡ（株）製）；サノールＬＳ−７７０，サノールＬＳ−７６５，サノールＬＳ−２９２，サノールＬＳ−２６２６，サノールＬＳ−１１１４，サノールＬＳ−７４４（以上、いずれも三共（株）製）に示されたヒンダードアミン系光安定剤を使用することもできる。酸化防止剤の具体例は、特開平４−２８３２５９号公報や特開平９−１９４７３１号公報にも記載されている。酸化防止剤の使用量は、（Ａ）成分１００重量部に対して、０．０５重量部から５重量部の範囲で使用するのが良く、さらに好ましくは、０．１重量部から２重量部である。使用量がこれよりも少ない場合は、十分な効果が得られない可能性が有り、使用量がこれよりも多い場合は、経済的に不利になるだけでなく、特に硬化性組成物（ＩＩ）に添加する場合、二液接触における反応性が時間経過とともに悪化する。
【００８７】
光安定剤としては、ベンゾトリアゾール系、ヒンダードアミン系、ベンゾエート系化合物などがあげられ、これらの中でも、ヒンダードアミン系化合物が好ましい。光安定剤の使用量は、（Ａ）成分１００重量部に対して、０．１重量部から１０重量部の範囲で使用するのが好ましく、０．２重量部から５重量部がより好ましい。使用量がこれよりも少ない場合は、十分な効果が得られない可能性が有り、使用量がこれよりも多い場合は、経済的に不利になる可能性があるだけでなく、硬化物の硬化不良が発生し、硬化物が良好な物性を発現しない可能性がある。光安定剤の具体例は特開平９−１９４７３１号公報にも示されている。
【００８８】
可塑剤としては、ジブチルフタレート、ジヘプチルフタレート、ジ（２−エチルヘキシル）フタレート、ブチルベンジルフタレートなどのフタル酸エステル類；ジオクチルアジペート、ジオクチルセバセート、ジイソノニル−（シクロヘキサン−１，２−ジカルボキシレート）などの非芳香族二塩基酸エステル類；ジエチレングリコールジベンゾエート、トリエチレングリコールジベンゾエートなどのポリアルキレングリコールのエステル類；トリクレジルホスフェート、トリブチルホスフェートなどのリン酸エステル類；塩化パラフィン類；アルキルジフェニル、部分水添ターフェニルなどの炭化水素系油などを単独、または２種以上混合して使用することができるが、必ずしも必要とするものではない。なお、これら可塑剤は、飽和炭化水素系重合体製造時に配合することも可能である。可塑剤の使用量は、（Ａ）成分１００重量部に対して、５重量部から２００重量部の範囲で使用するのが好ましく、１０重量部から１００重量部がより好ましい。使用量がこれよりも少ない場合は、十分な効果が得られない可能性が有り、使用量がこれよりも多い場合は、得られる硬化物の機械物性が低下する可能性がある。可塑剤の添加は、物性の調整、性状の調節などに有効である。
【００８９】
シランカップリング剤としては、エポキシ基、カルボキシル基、メタクリロイル基、イソシアネート基等の反応性基を有するシラン化合物が挙げられる。具体的には、トリメトキシシリル安息香酸、γ−メタクリロキシプロピルトリメトキシシラン、ビニルトリアセトキシシラン、ビニルトリメトキシシラン、γ−イソシアナトプロピルトリエトキシシラン、γ−グリシドキシプロピルトリメトキシシラン、β−（３，４−エポキシシクロヘキシル）エチルトリメチルシラン等が挙げられる。これらは、１種単独でも複数種を組み合わせて使用してもよい。本発明の樹脂組成物におけるシランカップリング剤成分の含有割合は、特に限定はないが、（Ａ）成分１００重量部に対して、通常０．１〜２０重量部であり、好ましくは０．３〜１０重量部である。シランカップリング剤の添加は、接着性や耐水性の向上に有効である。
【００９０】
充填剤としては、例えば、微粒子シリカ、ガラスビーズ、タルク、スチレン系ポリマー粒子、メタクリレート系ポリマー粒子、エチレン系ポリマー粒子、プロピレン系ポリマー粒子等が挙げられ、中でも無機充填剤が好ましく、特に微粒子シリカが好ましい。これらは、１種単独でも複数種を組み合わせて使用してもよい。充填剤成分の含有割合は、特に限定はないが、（Ａ）成分１００重量部に対して、通常２０〜１５０重量部であり、好ましくは５０〜１００重量部である。無機充填剤の添加により、高強度化、耐透湿性や接着性を向上させることができる。
【００９１】
改質剤としては、例えば重合開始助剤、レベリング剤、濡れ性改良剤、界面活性剤等が挙げられる。これらは、１種単独でも複数種を組み合わせて使用してもよい。
【００９２】
＜硬化性組成物＞
本発明の硬化性組成物（Ｉ）および（ＩＩ）は、各成分を均一に混合することにより調製される。混合方法に特に限定は無いが、硬化性組成物（Ｉ）については（Ｂ）成分の有機過酸化物を除くその他の成分を十分に混合した後に、（Ｂ）成分の有機過酸化物を混合することが、組成物の安定性および操作の安全性の点で好ましい。混合する場合、装置は特に限定されないが、手攪拌、機械的攪拌装置、ロールミル等を用い適宜混合することにより調製される。
【００９３】
＜硬化性組成物（Ｉ）と（ＩＩ）の塗布量＞
硬化性組成物（Ｉ）と（ＩＩ）をそれぞれ貼り合わせ基材（透光性保護カバーボード、画像表示モジュール等）に塗布する際の、塗布量の比は、対象となる暗部においては、硬化性組成物（Ｉ）と（ＩＩ）の重量比、すなわち、（Ｉ）／（ＩＩ）が０．０１〜１０が好ましく、より好ましくは０．１〜５になるように、硬化性組成物（Ｉ）と（ＩＩ）を貼り合わせ基材に塗布するのが好ましい。
【００９４】
画像表示装置の製造方法
本発明の画像表示装置の製造方法は、上記の硬化性組成物を以下に記載する方法によって塗布、硬化させることで画像表示モジュールと保護カバーの貼り合わせを行う。具体的には、例えば図１〜４に示すように、貼り合わせ基材（透光性保護カバーボード、画像表示モジュール等）上への二液型硬化性組成物の塗布、貼り合わせ基材の重ね合わせ、レドックス重合反応による硬化の工程をふむ。
【００９５】
貼り合わせ基材は、透光性保護カバーボードと画像表示モジュールであるが、透光性保護カバーボードとは、特に限定されないが、画面表示モジュールの上に配置される、例えばポリエステル樹脂、アクリル系樹脂、ポリカーボネート樹脂等の樹脂製、またはガラス製のカバーであり、画面表示モジュール表面の傷つきや、落下時の破損から保護する機能を果たすと共に、意匠性を持たせる機能を持つ。透光性保護カバーボードの形状、構造は特に限定されず、例えば、数種の樹脂からなる多層構造を有しても良いし、単一素材形成される単層構造でも良い。また、必要に応じて保護カバー表面に指紋付着防止、光反射防止、映りこみ・ぎらつき防止のためにコーティングやフィルム貼り付けがされていても良く、また、保護カバーにタッチパネル機能を付与されたもの、保護カバーとタッチパネルが貼り合わせられたものでも良い。
【００９６】
貼り合わせ対象の画像表示モジュールとしては、特に限定はなく、液晶モジュール（ＬＣＤモジュール）、それを用いたタッチセンサー、プラズマディスプレイパネル、電子ペーパー用Ｅ−インクタイプの表示モジュール、同じくＳＩＰＩＸタイプの表示モジュール、有機ＥＬ等の表示モジュールが挙げられる。
【００９７】
＜貼り合わせ基板上への硬化性組成物の塗布＞
本発明の硬化性組成物を画像表示モジュール貼り合わせ用充填剤として用いる場合の上記の硬化性組成物（Ｉ）および（ＩＩ）の塗布方法としては、特に限定されず、公知の方法を用いることができる。例えば特許文献５に記載の、
・硬化性組成物（Ｉ）と硬化性組成物（ＩＩ）のいずれか片方を透光性保護カバーボードに塗布し、もう片方を画像表示モジュールに塗布し、両塗布面を貼り合わせて二成分を接触させる方法
・硬化性組成物（Ｉ）と硬化性組成物（ＩＩ）を透光性保護カバーボードおよび／又は画像表示モジュールにストライプ状に交互に塗布し、貼り合わせる方法
・硬化性組成物（Ｉ）を貼り合わせ基材である透光性保護カバーボードおよび／又は画像表示モジュールの、透光性保護カバーボードと画像表示モジュールを貼り合わせた際に光の到達しない暗部になる部分に塗布し、硬化性組成物（ＩＩ）を透光性保護カバーボードおよび／又は画像表示モジュールの、硬化性組成物（Ｉ）と接触しない部分に塗布する方法
が挙げられ、それ以外にも、二液硬化性接着剤で用いられる、硬化性組成物（Ｉ）と硬化性組成物（ＩＩ）を混合し、硬化する前に図１のように透光性保護カバーボードおよび／又は画像表示モジュールに塗布し、貼り合わせる方法が挙げられる。
【００９８】
これらの中でも、硬化性組成物（Ｉ）と硬化性組成物（ＩＩ）のいずれか片方を透光性保護カバーボードに塗布し、もう片方を画像表示モジュールに塗布し、両塗布面を貼り合わせて二成分を接触させる方法、もしくは硬化性組成物（Ｉ）と硬化性組成物（ＩＩ）を混合し、硬化する前に透光性保護カバーボードおよび／又は画像表示モジュールに塗布し、貼り合わせる方法が、視認領域の硬化性組成物の均一性の点で好ましく、硬化性組成物（Ｉ）と硬化性組成物（ＩＩ）を混合し、硬化する前に透光性保護カバーボードおよび／又は画像表示モジュールに塗布し、貼り合わせる方法がより好ましい。
【００９９】
硬化性組成物（Ｉ）と硬化性組成物（ＩＩ）の混合方法は特に限定されず、公知の方法を用いることができる。例えば、二液硬化性接着剤で用いられるカートリッジに硬化性組成物（Ｉ）および硬化性組成物（ＩＩ）を別々に充填し、カートリッジ先端にスタティックミキサーや混合ノズルを取り付け、ノズル先端から硬化性組成物（Ｉ）と硬化性組成物（ＩＩ）の混合物を貼り合わせ基材にディスペンスすることができる。
【０１００】
硬化性組成物（Ｉ）と硬化性組成物（ＩＩ）の混合物を塗布する基材は特に限定されず、必要に応じて、対象となる２つの基材（透光性保護カバーボード、および画像表示モジュール）の一方にのみ硬化性組成物（Ｉ）と硬化性組成物（ＩＩ）の混合物を塗布しても、２つの基材両方に硬化性組成物（Ｉ）と硬化性組成物（ＩＩ）の混合物を分割塗布しても良い。
【０１０１】
貼り合わせ基材への塗布方法は、特に限定されず、一般に使用されている各種の塗布方法を用いることができる。例えば、ディスペンサーを用いる方法、コーターを用いる方法、スプレーを用いる方法等がある。液状組成物の塗布後時のタレ防止性、暗部等の特定部位に特定量の液状組成物を供給する塗布精度の点でロボット制御型のディスペンサーによるものが好ましい。
【０１０２】
＜貼り合わせ基材の重ね合わせ＞
硬化性組成物（Ｉ）および硬化性組成物（ＩＩ）の混合物を図１のように貼り合わせ対象である基材の所定部位に適当量塗布した後に、図２に示すように液状組成物が内側に来るように重ね合わせを行う。重ね合わせでは液状組成物層の厚みを制御（Ｚ軸制御）すると共に、重ね合わせの位置を制御（アラインメント）するが、その際に上記の組成物中に気泡等の巻き込みがないよう留意する必要がある。重ね合わせの方法は特に限定されず、公知の方法を任意に用いることができる。重ね合わせにおいては、硬化性組成物（Ｉ）および硬化性組成物（ＩＩ）の混合物が所定の部位にまで拡散するために必要な時間、貼り合わせ対象の基材のＺ軸制御とアラインメント状態を保持した状態でレドックス重合反応による硬化に移る。保持する時間に特に制限はないが、図３のように硬化性組成物（Ｉ）および硬化性組成物（ＩＩ）の混合物が暗部にまで拡散していることが好ましい。また必須ではないが、事前に硬化性組成物（Ｉ）および／または硬化性組成物（ＩＩ）に光重合開始剤を含め、重ね合わせの保持の段階で貼り合わせ対象の基材がずれないように、一部分または全面に光を照射することによって基材を仮固定してもよい。
【０１０３】
＜レドックス重合反応による硬化方法＞
当該二液型硬化性組成物は、すでに記載のとおり、硬化性組成物（Ｉ）と硬化性組成物（ＩＩ）が混合または接触することでレドックス重合反応が進行し、硬化させることができる（図４）。レドックス重合反応は室温で硬化させることができるが、硬化をより速やかに進行させるためには、加熱等の処理を行っても良い。加熱の際の温度は５〜１００℃が好ましく、１０〜８０℃がより好ましい。
【０１０４】
＜用途＞
本発明の、硬化性組成物によって貼り合せた表示装置を搭載した電気・電子製品としては、テレビ、携帯電話、スマートフォン、ポータブルメディアプレーヤー、タブレットなどの持ち運び可能な電子端末、デジタルカメラ、パーソナルコンピューター、電子ペーパー、さらに、カーナビ、車載の表示メーター類、表示装置を搭載した冷蔵庫、電子レンジ、洗濯機等の家電製品類、ゲーム機、スロットマシン等が挙げられる。本発明は、上記画像表示モジュール貼り合わせ用硬化性組成物を塗布、硬化させて得られるフラットパネルディスプレイを搭載した電気・電子機器を包含する。
【実施例】
【０１０５】
以下に、実施例に基づいて本発明をさらに詳細に説明するが、本発明はこれにより何ら制限を受けるものではない。
【０１０６】
下記実施例中、「数平均分子量」および「分子量分布（重量平均分子量と数平均分子量の比）」は、ゲルパーミエーションクロマトグラフィー（ＧＰＣ）を用いた標準ポリスチレン換算法により算出した。ただし、ＧＰＣシステムとしてＷａｔｅｒｓ社製ＬＣ  Ｍｏｄｕｌｅ１を、ＧＰＣカラムとしてポリスチレン架橋ゲルを充填したもの（Ｓｈｏｄｅｘ  ＧＰＣ  Ｋ−８０４；昭和電工（株）製）、ＧＰＣ溶媒としてクロロホルムを用いた。
【０１０７】
「平均末端（メタ）アクリロイル基数」は、「重合体１分子当たりに導入された（メタ）アクリロイル基数」であり、１Ｈ−ＮＭＲ分析及びＧＰＣにより求められた数平均分子量より算出した。（ただし、１Ｈ−ＮＭＲはＢｒｕｋｅｒ社製ＡＳＸ−４００を使用し、溶媒として重クロロホルムを用いて２３℃にて測定した。）
【０１０８】
（製造例１−１、１−２）
（１）重合工程
アクリル酸ｎ−ブチルを脱酸素した。攪拌機付ステンレス製反応容器の内部を脱酸素し、臭化第一銅、全アクリル酸ｎ−ブチルの一部（表１では初期仕込みモノマーとして記載）を仕込み、加熱攪拌した。アセトニトリル（表１では重合用アセトニトリルと記載）、開始剤としてジエチル２，５−ジブロモアジペート（ＤＢＡＥ）もしくは２−ブロモブタン酸エチル（ＥＢＢ）を添加、混合し、混合液の温度を約８０℃に調節した段階でペンタメチルジエチレントリアミン（以下、トリアミンと略す）を添加し、重合反応を開始した。残りのアクリル酸ｎ−ブチル（表１では追加モノマーとして記載）を逐次添加し、重合反応を進めた。重合途中、適宜トリアミンを追加し、重合速度を調整した。重合時に使用したトリアミンの総量を重合用トリアミンとして表１に示す。重合が進行すると重合熱により内温が上昇するので内温を約８０℃〜約９０℃に調整しながら重合を進行させた。
（２）酸素処理工程
モノマー転化率（重合反応率）が約９５％以上の時点で反応容器気相部に酸素‐窒素混合ガスを導入した。内温を約８０℃〜約９０℃に保ちながらしながら反応液を数時間加熱攪拌して反応液中の重合触媒と酸素を接触させた。アセトニトリル及び未反応のモノマーを減圧脱揮して除去し、重合体を含有する濃縮物を得た。濃縮物は著しく着色していた。
（３）第一粗精製
酢酸ブチルを重合体の希釈溶媒として使用した。重合体１００ｋｇに対して１００〜１５０ｋｇ程度の酢酸ブチルで（２）の濃縮物を希釈し、ろ過助剤（ラヂオライトＲ９００、昭和化学工業製）を添加した。反応容器気相部に酸素‐窒素混合ガスを導入した後、約８０℃で数時間加熱攪拌した。不溶な触媒成分をろ過除去した。ろ液は重合触媒残渣によって着色および若干の濁りを有していた。
（４）第二粗精製
ろ液を攪拌機付ステンレス製反応容器に仕込み、吸着剤（キョーワード７００ＳＥＮ、キョーワード５００ＳＨ）を添加した。気相部に酸素−窒素混合ガスを導入して約１００℃で数時間加熱攪拌した後、吸着剤等の不溶成分をろ過除去した。ろ液はほとんど無色透明な清澄液であった。ろ液を濃縮し、ほぼ無色透明の重合体を得た。
（５）（メタ）アクリロイル基導入工程
重合体１００ｋｇをＮ，Ｎ−ジメチルアセトアミド（ＤＭＡｃ）約１００ｋｇに溶解し、アクリル酸カリウム（末端Ｂｒ基に対して約２モル当量）、熱安定剤（Ｈ−ＴＥＭＰＯ：４−ヒドロキシ−２，２，６，６−テトラメチルピペリジン−ｎ−オキシル）、吸着剤（キョーワード７００ＳＥＮ）、を添加し、約７０℃で数時間加熱攪拌した。ＤＭＡｃを減圧留去し、重合体濃縮物を重合体１００ｋｇに対して約１００ｋｇのトルエンで希釈し、ろ過助剤を添加して固形分をろ別し、ろ液を濃縮し、末端にアクリロイル基を有する重合体［Ｐ１］および［Ｐ２］を得た。得られた重合体の１分子あたりに導入されたアクリロイル基数、数平均分子量、分子量分布を併せて表１に示す。
【０１０９】
【表１】
2014202996.tif 000005
【０１１０】
（製造例２−１）
（Ａ）成分として製造例１に記載の末端にアクリロイル基を有する重合体［Ｐ１］２０重量部、［Ｐ２］８０重量部をミニカップに加え、（Ａ）成分として２−テトラヒドロフルフリルアクリレート（共栄社化学（株）製ライトアクリレートＴＨＦ−Ａ）３０重量部、（Ｃ）成分としてリン酸ビス（２−エチルヘキシル）（ＳＣ有機化学（株）製Ｐｈｏｓｌｅｘ  Ａ−２０８）０．５重量部を前記ミニカップに加えて攪拌混合し、（Ｂ）成分としてクメンハイドロパーオキサイド８０％クメン溶液（日油（株）製  パークミルＨ−８０）１．９５重量部を前記ミニカップに加え、攪拌混合することで硬化性組成物（Ｉ−１）を得た。
【０１１１】
（製造例２−２〜２−６）
製造例２−１と同様の方法で、下記表２に記載の配合比率で各硬化性組成物（Ｉ−２〜Ｉ−６）を得た。
【０１１２】
（製造例３−１）
（Ａ）成分として製造例１に記載の末端にアクリロイル基を有する重合体［Ｐ１］２０重量部、［Ｐ２］８０重量部をミニカップに加え、（Ａ）成分としてＮ，Ｎ’−ジメチルアクリルアミド（興人（株）製）３０重量部、（Ｄ）成分としてバナジウム（ＩＩＩ）アセチルアセトナート（Ａｌｄｒｉｃｈ製）０．１重量部、（Ｅ）成分としてナトリウムテトラフェニルボレート（北興化学工業（株）製ＨＯＫ−Ｂｏｒｏｎ）３重量部の均一な混合物３３．１重量部を前記ミニカップに加え、攪拌混合することで硬化性組成物（ＩＩ−１）を得た。
【０１１３】
（製造例３−２〜３−９）
製造例３−１と同様の方法で、下記表３に記載の配合比率で各硬化性組成物（ＩＩ−２〜ＩＩ−９）を得た。
【０１１４】
【表２】
2014202996.tif 000006
【０１１５】
【表３】
2014202996.tif 000007
【０１１６】
表２、表３における各成分の略称は以下のとおりである。
ＤＭＡＡ：  Ｎ，Ｎ’−ジメチルアクリルアミド（興人（株）製）
ＴＨＦ−Ａ：  ２−テトラヒドロフルフリルアクリレート（共栄社化学（株）製  ライトアクリレートＴＨＦ−Ａ）
ＣＨＰ：  クメンハイドロパーオキサイド（日油（株）製  パークミルＨ−８０）
Ａ−２０８：  リン酸ビス（２−エチルヘキシル）（ＳＣ有機化学（株）製Ｐｈｏｓｌｅｘ  Ａ−２０８）
ＡＰ−８：  リン酸ビス（２−エチルヘキシル）とリン酸（２−エチルヘキシル）の混合物（大八化学工業（株）製ＡＰ−８）
Ｖ（ａｃａｃ）３：  バナジウム（ＩＩＩ）アセチルアセトナート（Ａｌｄｒｉｃｈ製）
ＮａＢＰｈ４：  ナトリウムテトラフェニルボレート（北興化学工業（株）製ＨＯＫ−Ｂｏｒｏｎ）
ＤＢＴＵ：  Ｎ，Ｎ’−ジブチルチオ尿素（東京化成（株）製）
ＰＥＭＰ；ペンタエリスリトール−テトラキス（３−メルカプトプロピオネート）（ＳＣ有機化学（株）製ＰＥＭＰ）
【０１１７】
（実施例１〜７、比較例１〜７）
製造例２−１〜２−６で得た硬化性組成物（Ｉ）、および製造例３−１〜３−９で得た硬化性組成物（ＩＩ）を二液型カートリッジ（混合比）１：１で充填し、混合ノズルを前記カートリッジに取り付け、硬化性組成物（Ｉ）と（ＩＩ）の混合物を、５．０ｃｍ×５．０ｃｍ、厚さ１．１ｍｍのソーダガラスに、所定量を図５のようにディスペンスした。混合物を塗布したガラスと別に用意した同形状のガラスとの間に厚さ２００μｍのスペーサーを挟みながら、図５のように塗布面を静かに貼りあわせた。貼りあわせたガラスを垂直に立てても貼りあわせがずれなくなるまでの時間を計測した結果と、硬化物の空気（ｂ＊＝０）に対する色差（ｂ＊）を表４に示す。
【０１１８】
【表４】
2014202996.tif 000008
【０１１９】
（実施例８、比較例８）
表５に示す組み合わせで、実施例１と同様に硬化性組成物（Ｉ）と硬化性組成物（ＩＩ）を混合し、硬化性組成物（Ｉ）と（ＩＩ）の混合物を、幅０．５ｃｍ、厚さ０．０５ｍｍのブラックマトリックスを有する厚さ０．７ｍｍのガラス製カバーガラスの、ブラックマトリックス部分に膜厚が０．２ｍｍになる様に、所定量を図１のようにディスペンス後、ＬＣＤモジュールに貼り合わせた（図１〜４）。混合物の拡散、厚みの制御ならびにカバーガラスのずれ防止のため、カバーガラスとＬＣＤモジュールの貼り合わせ状態を５分間保持し、画像表示装置を得た。
【０１２０】
得られた画像表示装置について、室温下においてＬＣＤモジュールに通電を行い、硬化性組成物（Ｉ）および（ＩＩ）に由来する貼り合わせ外縁への未硬化物の漏れ、ＬＣＤモジュール内部への未硬化物浸入による表示部分の汚染の有無を確認した結果を表５に示す。
【０１２１】
【表５】
2014202996.tif 000009
【０１２２】
（実施例９、１０、比較例９、１０）
表６に示す組み合わせで、実施例１と同様に硬化性組成物（Ｉ）と硬化性組成物（ＩＩ）を混合し、硬化性組成物（Ｉ）と（ＩＩ）の混合物を、４．０ｃｍ×５．０ｃｍ、厚さ１．１ｍｍのソーダガラスに、所定量を図６のようにディスペンスした。混合物を塗布した前記ガラスの塗布面と、酸化インジウムスズ（ＩＴＯ）を蒸着させた５．０ｃｍ四方、厚さ１．１ｍｍのガラスの蒸着面側で、図６のように静かに貼りあわせ、ガラスがずれないように２０分間保持させることで混合物を硬化させた。硬化後、図７のように回路計を用いて抵抗値を計測した。
【０１２３】
得られた貼り合わせガラスについて、耐湿熱試験（６５℃、湿度９０％）を５００時間行い、抵抗値の変化を追跡した結果を表６に示す。
【０１２４】
【表６】
2014202996.tif 000010
【０１２５】
実施例１〜７においては、いずれの硬化物も混合から２０分以内に硬化し、さらに硬化物の着色も少なかった。さらにＩＴＯ蒸着ガラスに貼り合わせたサンプルについては、環境試験後にも抵抗値の大きな上昇は見られなかった。一方、比較例１、２のように（Ｄ）成分の含量が少ない、もしくは全く含まない場合、硬化物の着色はほとんど無いのに引き換え、硬化するのに長い時間を要した。また比較例３〜５のように、二成分混合の要素として（Ｂ）、（Ｃ）、（Ｅ）それぞれの成分を含まない場合、１日放置しても硬化には至らなかった。比較例６のように、レドックス重合における還元剤としてチオ尿素を用いる場合、十分に速い反応性を持たせるために（Ｄ）成分の添加部数が増え、結果として硬化物は（Ｄ）成分として用いたバナジウム由来の着色を呈し、比較例９においてＩＴＯの抵抗値上昇が見られた。比較例７のように還元剤としてメルカプタンを用いた場合、硬化物の着色は少なかったものの、比較例１０においてＩＴＯの抵抗値が著しく上昇していた。
【０１２６】
硬化に時間がかかる比較例８の組み合わせにおいては、ＬＣＤモジュールと貼り合わせた際、硬化性組成物（Ｉ）と硬化性組成物（ＩＩ）の混合物が暗部に展開して硬化するまでに、未硬化の混合物が貼り合わせ外縁に漏れ、またＬＣＤモジュールの構造の隙間から未硬化物が浸入することによる、表示部分の汚染が確認された。
【符号の説明】
【０１２７】
１．透光性保護カバーボード（視認部）
２．画像表示モジュール、またはＬＣＤモジュール
３．ブラックマトリックス
４．硬化性組成物Ｉと硬化性組成物ＩＩの混合物（未硬化）
５．硬化性組成物Ｉと硬化性組成物ＩＩの混合物（硬化後）
６．ソーダガラス
７．スペーサー
８．酸化インジウムスズ（ＩＴＯ）を蒸着したソーダガラス
９．回路計
【図１】
2014202996.tif 000012
【図２】
2014202996.tif 000013
【図３】
2014202996.tif 000014
【図４】
2014202996.tif 000015
【図５】
2014202996.tif 000016
【図６】
2014202996.tif 000017
【図７】
2014202996.tif 000018